【事件の表示】
　特許第３０６９３０１号「複層塗膜形成法」の請求項１に係る特許に対する特許異議の申立てについて、次のとおり決定する。
【結　論】
　訂正を認める。
　特許第３０６９３０１号の請求項１に係る特許を維持する。
【理　由】
I　手続の経緯
　本件特許第３０６９３０１号の請求項１に係る発明は、平成８年１２月２７日に特許出願され、平成１２年５月１９日に特許権の設定登録がされ、その後、日本ペイント株式会社より特許異議の申立てがされ、取消理由が通知され、その指定期間内である平成１３年１１月１５日に訂正請求がされたものである。
II　訂正の適否についての判断
１　訂正の内容
　特許権者が求める訂正の内容は、次のとおりのものである。
　本件明細書の段落【0016】に「かかる被覆アルミ自体は既知であり、例えば特開平９−７７５１２号公報に記載の方法により製造することが可能である。」とあるのを削除する。
２　訂正の目的の適否、新規事項の有無及び拡張・変更の存否
　本件明細書の上記鍵括弧内の記載において、特開平９−７７５１２号公報は本件出願前に頒布された刊行物ではないから、このような文献を引用することにより、該アルミニウム粉末とその製造方法が既知であるという説明は、不明瞭な記載であるといえる。上記訂正は、かかる記載を削除するものであるから、明りょうでない記載の釈明を目的とする明細書の訂正に該当し、また、新規事項の追加に該当せず、実質上特許請求の範囲を拡張し、又は変更するものでもない。
３　むすび
　したがって、上記訂正は、特許法第１２０条の４第２項及び同条第３項で準用する第１２６条第２項及び第３項の規定に適合するので、当該訂正を認める。
III　特許異議の申立てについての判断
１　本件発明
　特許第３０６９３０１号の請求項１に係る発明（以下「本件発明」という。）は、平成１３年１１月１５日付け訂正明細書の請求項１に記載された事項により特定される次のとおりのものである。
「【請求項１】着色塗料（Ａ）、干渉塗料（Ｂ）およびクリヤ塗料（Ｃ）を塗装して複層塗膜を形成する方式において、該干渉塗料（Ｂ）が、二酸化チタン、一酸化鉄および三酸化二鉄から選ばれた金属酸化物で被覆された酸化アルミニウム粉末、および二酸化チタン、一酸化鉄および三酸化二鉄から選ばれた金属酸化物で被覆された雲母粉末を含有する有機溶剤系塗料であることを特徴とする塗膜形成法。」
２　異議申立ての理由の概要
　異議申立人は、甲第１号証（特開平１０−１８３０３３号公報）、甲第２号証（平成１２年３月３１日付け手続補正書）、甲第３号証（特許庁編「審査の運用の手引き」平成１１年、１５、２３〜２６頁）、甲第４号証（特開平９−７７５１２号公報）、甲第５号証（特許庁工業所有権制度改正審議室編「新特許法・実用新案法の概要−改正のポイントとＱ＆Ａ−」１９９４年２月１４日、社団法人発明協会、２〜７頁）及び甲第６号証（平成１２年１月２４日付け拒絶理由通知書）を提出し、平成１２年３月３１日付け手続補正書による補正は、本件明細書の段落【0016】の末尾に、「かかる被覆アルミ自体は既知であり、例えば特開平９−７７５１２号公報に記載の方法により製造することが可能である。」という記載を追加するものであるが、本件出願の願書に最初に添付した明細書（以下「出願当初明細書」という。）には、該文献番号とそれに記載された技術内容について全く記載されていない上に、該文献は本件出願後に公開されたものであって先行技術文献であるともいえないから、当該補正は出願当初明細書に記載された事項の範囲内においてされたものではないから、本件発明に係る特許は、特許法第１７条の２第３項に規定する要件を満たしていない補正をした特許出願に対してされたものであるから、取り消すべき旨主張している。
３　判断
　本件発明に係る特許は、上記訂正により、平成１２年３月３１日付け手続補正書による補正によって追加された箇所が削除され、当該補正が出願当初明細書に記載された事項の範囲以内においてされたものではないとする異議申立ての理由は解消したので、特許法第１７条の２第３項に規定する要件を満たしていない補正をした特許出願に対してされたものとすることができない。
　なお、異議申立人が提出した甲第３及び５号証は、特許庁が編集した審査基準等に係るものであるが、これら証拠を検討しても、上記判断が左右されるものではない。
IV　むすび
　以上のとおりであるから、特許異議の申立ての理由及び証拠によっては、本件発明に係る特許を取り消すことができない。
　また、他に本件発明に係る特許を取り消すべき理由を発見しない。
　よって、結論のとおり決定する。
【異議決定日】
平成１４年３月２７日（２００２．３．２７）
【訂正の要旨】
訂正の要旨
訂正事項
　本件明細書の段落【００１６】に「かかる被覆アルミ自体は既知であり、例えば特開平９−７７５１２号公報に記載の方法により製造することが可能である。」とあるのを削除する。
（５４）【発明の名称】
複層塗膜形成法
（５７）【特許請求の範囲】
　【請求項１】着色塗料（Ａ）、干渉塗料（Ｂ）およびクリヤ塗料（Ｃ）を塗装して複層塗膜を形成する方式において、該干渉塗料（Ｂ）が、二酸化チタン、一酸化鉄および三酸化二鉄から選ばれた金属酸化物で被覆された酸化アルミニウム粉末、および二酸化チタン、一酸化鉄および三酸化二鉄から選ばれた金属酸化物で被覆された雲母粉末を含有する有機溶剤系塗料であることを特徴とする塗膜形成法。
【発明の詳細な説明】
　【０００１】
　【発明の属する技術分野】
　本発明は、ハイライト部分の光輝性がすぐれ、シェ−ド部分の彩度が高い複層塗膜の形成法に関する。
　【０００２】
　【従来の技術とその課題】
　これまで、着色塗料（ａ）、金属酸化物で被覆された雲母粉末またはアルミニウム粉末を含有する塗料（ｂ）およびクリヤ塗料（ｃ）を塗装して複層塗膜を形成することは知られている。しかしながら該塗料（ｂ）において、上記雲母粉末を含有する塗料を使用するとハイライト部分の光輝性が十分でなく、また該雲母粉末とアルミニウム粉末とを併用すると光輝性は向上するが彩度が十分でないという欠陥がある。
　【０００３】
　【課題を解決するための手段】
　本発明は、上記の着色塗料（ａ）、塗料（ｂ）およびクリヤ塗料（ｃ）からなる複層塗膜における欠陥を解消し、ハイライト部分の光輝性がすぐれ、シェ−ド部分の彩度が高い複層塗膜を形成法することを目的とする。その結果、該塗料（ｂ）に金属酸化物で被覆された酸化アルミニウム粉末および金属酸化物で被覆された雲母粉末を含有させることにより目的が達成できることを見出し、本発明を完成した。
　【０００４】
　すなわち、本発明は、着色塗料（Ａ）、干渉塗料（Ｂ）およびクリヤ塗料（Ｃ）を塗装して複層塗膜を形成する方式において、該干渉塗料（Ｂ）が、二酸化チタン、一酸化鉄および三酸化二鉄から選ばれた金属酸化物で被覆された酸化アルミニウム粉末、および二酸化チタン、一酸化鉄および三酸化二鉄から選ばれた金属酸化物で被覆された雲母粉末を含有する有機溶剤系塗料であることを特徴とする塗膜形成法に関する。
　【０００５】
　以下に本発明について具体的に説明する。
　【０００６】
　着色塗料（Ａ）：干渉塗料（Ｂ）に先立って被塗物に塗装する塗料で、具体的には、樹脂組成物、着色顔料および有機溶剤を主成分とする液状塗料があげられる。該着色顔料は無彩色もしくは有彩色である。
　【０００７】
　樹脂組成物としては、通常の熱硬化性樹脂組成物が好ましく、例えば、水酸基、カルボキシル基、ケイ素含有基、エポキシ基、ブロックされていてもよいイソシアネ−ト基などから選ばれた１種もしくは２種以上の官能基を有するアクリル樹脂、ビニル樹脂、ポリエステル樹脂、アルキド樹脂、ウレタン樹脂などから選ばれた１種もしくは２種以上の基体樹脂と、これらの官能基と反応するメラミン樹脂、尿素樹脂、ブロックされていてもよいポリイソシアネ−ト化合物、カルボキシル基含有化合物、エポキシ基含有化合物などから選ばれた１種もしくは２種以上の架橋剤からなる混合物があげられる。基体樹脂と架橋剤との比率は、該両成分の合計重量を基準に、基体樹脂は５０〜９０％、特に６５〜８５％、架橋剤は５０〜１０％、特に３５〜１５％が適している。
　【０００８】
　着色顔料として無彩色および有彩色のものが使用でき、例えば、酸化チタン、亜鉛華、カ−ボンブラック、カドミウムレッド、モリブデンレッド、クロムエロ−、酸化クロム、プルシアンブル−、コバルトブル−、などの無機顔料；アゾ顔料、フタロシアニン顔料、キナクリドン顔料、イソインドリン顔料、スレン系顔料、ペリレン顔料など有機顔料；などがあげられる。これらは単独でもしくは２種以上併用することが可能である。
　【０００９】
　有機溶剤としては、例えば、ヘキサン、ヘプタン、キシレン、トルエン、シクロヘキサンなどの炭化水素系；酢酸メチル、酢酸エチル、酢酸エチレングリコ−ルモノメチルエ−テル、酢酸ジエチレングリコ−ルモノメチルエ−テルなどのエステル系；イソプロピルエ−テル、エチレングリコ−ルモノメチルエ−テル、ジエチレングリコ−ルモノブチルエ−テルなどのエ−テル系；エチルアルコ−ル、ブチルアルコ−ル、ヘキシルアルコ−ルなどのアルコ−ル系；メチルイソブチルケトン、メチルエチルケトン、イソホロン、アセトフェノンなどのケトン系；などがあげられる。
　【００１０】
　着色塗料（Ａ）は、これらの樹脂組成物および着色顔料を有機溶剤に混合分散せしめることにより調製でき、塗装時の固形分含有率を２０〜６０重量％、好ましくは２５〜５０重量％で、隠蔽膜厚を１５μｍ以上、好ましくは２０〜５０μｍ、粘度を１０〜３０秒／フォ−ドカップ＃４／２０℃に調整しでおくことが好ましい。該塗料（Ａ）において着色顔料の配合量はその固形分含有率および隠蔽膜厚が上記範囲になる量であればよく、例えば樹脂組成物の固形分１００重量部あたり０．１〜１０重量部、特に０．２〜１重量部が適している。
　【００１１】
　ここで隠蔽膜厚は、ＪＩＳＫ５４００　７．２（２）（ｆ）に規定される白黒の市松模様の隠蔽力試験紙を軟鋼板に貼り付け、膜厚が連続に変わるように該塗料（Ａ）を傾斜塗りし、乾燥硬化後、拡散昼光のもとで塗面を目視で観察し、隠蔽力紙の白黒の市松模様が見えなくなる最小の膜厚（μｍ）を電磁式膜厚計で測定した値である。
　【００１２】
　着色塗料（Ａ）は、自動車外板などの金属製もしくはプラスチク製の被塗物に直接、もしくはカチオン電着塗料などの下塗塗料や通常の中塗塗料（省略可能）を塗装し、硬化させてなる被塗物に、エアスプレ−、エアレススプレ−または静電塗装機などで、硬化塗膜に基く膜厚が隠蔽膜厚以上、例えば１５以上、２０〜５０μｍになるように塗装する。
　【００１３】
　本発明は、このように塗装してなる着色塗料（Ａ）の未硬化塗面、もしくは１２０〜１７０℃で１０〜６０分間加熱して硬化させてから干渉塗料（Ｂ）を塗装する。
　【００１４】
　干渉塗料（Ｂ）は着色ベース塗料（Ａ）の（未）硬化塗面に塗装する、金属酸化物で被覆された酸化アルミニウム粉末（被覆アルミ）および金属酸化物で被覆された雲母粉末（被覆雲母）を含有する有機溶剤系塗料であり、具体的には、樹脂組成物、二酸化チタン、一酸化鉄および三酸化二鉄から選ばれた金属酸化物で被覆された酸化アルミニウム粉末、二酸化チタン、一酸化鉄および三酸化二鉄から選ばれた金属酸化物で被覆された雲母粉末および有機溶剤を主成分とする液状塗料があげられる。
　【００１５】
　樹脂組成物としては上記塗料（Ａ）で説明した基体樹脂と架橋剤との混合物があげられ、これらの比率は両成分の合計重量を基準に、基体樹脂は５０〜９０％、特に６５〜８５％、架橋剤は５０〜１０％、特に３５〜１５％が適している。有機溶剤としては上記塗料（Ａ）で説明した有機溶剤が好適である。
　【００１６】
　被覆アルミにおける酸化アルミニウム粉末は酸化アルミニウム（Ａｌ２Ｏ３）で、アルミナとも称され、りん片状であり、その厚さは０．１〜１．０μｍ、特に０．２〜０、５μｍ、長手方向寸法は２〜５０μｍ、特に１０〜３０μｍであることが好ましい。この酸化アルミニウム粉末の表面を被覆する金属酸化物は二酸化チタン、一酸化鉄または三酸化二鉄が好ましく、その被覆厚さは０．０１〜１μｍ、特に０、０５〜０．５μｍが好ましい。該被覆アルミは光輝感を有し、光透過性で、しかも金属酸化物層により干渉作用も示す。
　【００１７】
　被覆雲母における雲母粉末はりん片状であり、その厚さは０．１〜１．０μｍ、特に０．４〜０．８μｍ、長手方向寸法は２〜５０μｍ、特に１０〜２０μｍであることが好ましい。また、雲母粉末の表面を被覆する金属酸化物は二酸化チタン、一酸化鉄または三酸化二鉄が好ましく、その被覆厚さは０．０１〜１μｍ、特に０．０５〜０．５μｍが好ましい。また、被覆雲母の表面を着色顔料などでさらに被覆しても差支えない。
被覆雲母は光輝感を示し、被覆雲母は彩度を現す。
　【００１８】
　干渉塗料（Ｂ）において、被覆アルミと被覆雲母との比率は、該両成分の合計重量に基き、被覆アルミは１〜９９％、特に１０〜８０％、被覆雲母は９９〜１％、特に９０〜２０％が好ましい。そして、被覆アルミと被覆雲母との合計量は樹脂組成物の固形分１００重量部あたり、２〜１０重量部、特に５〜８重量部が好ましい。
　【００１９】
　干渉塗料（Ｂ）は、具体的には、樹脂組成物、被覆アルミおよび被覆雲母を有機溶剤に混合分散せしめることにより調製され、塗装時の固形分含有率を２０〜６０重量％、好ましくは２５〜５０重量％で、粘度を１０〜３０秒／フォ−ドカップ＃４／２０℃に調整しでおくことが好ましい。
　【００２０】
　干渉塗料（Ｂ）は、上記の着色塗料（Ａ）の（未）硬化塗面に、エアスプレ−、エアレススプレ−または静電塗装機などで、硬化塗膜に基く膜厚が隠蔽膜厚以上、例えば１５以上、２０〜７０μｍになるように塗装する。本発明は、このように塗装してなる干渉塗料（Ｂ）の未硬化塗面、もしくは１２０〜１７０℃で１０〜６０分間加熱して硬化させてからクリヤ塗料（Ｃ）を塗装する。
　【００２１】
　クリヤ塗料（Ｃ）は透明塗膜を形成するものであり、具体的には、樹脂組成物および有機溶剤を主成分とする液状塗料であり、樹脂組成物としては上記塗料（Ａ）で説明した基体樹脂と架橋剤との混合物があげられ、これらの比率は、該両成分の合計重量を基準に、基体樹脂は５０〜９０％、特に６５〜８５％、架橋剤は５０〜１０％、特に３５〜１５％が適している。有機溶剤も上記塗料（Ａ）で説明した有機溶剤があげられる。
　【００２２】
　クリヤ塗料（Ｃ）には着色顔料やメタリック顔料は原則として含まないが、透明性を阻害しない限りにおいてこれらの顔料を含むことは可能である。クリヤ塗料（Ｃ）は、樹脂組成物を有機溶剤に混合分散せしめることによって調製でき、粘度１０〜３０秒／フォードカップ＃４／２０℃に調整し、エアスプレ−、エアレススプレ−または静電塗装機などで、干渉塗料（Ｂ）の（未）硬化塗面に、硬化塗膜に基く膜厚が１５〜７０μｍになるように塗装する。クリヤ塗料（Ｃ）を塗装後、１２０〜１６０℃で１０〜６０分加熱し硬化させることにより本発明が達成される。
　【００２３】
　本発明は上記着色塗料（Ａ）、干渉塗料（Ｂ）およびクリヤ塗料（Ｃ）を３コ−ト１ベイク方式、３コ−ト２ベイク方式または３コ−ト３ベイク方式による塗装することによって行われる。
　【００２４】
　【発明の効果】
１．ハイライト部分の光輝性がすぐれ、シェ−ド部分の彩度が高い複層塗膜が形成できた。
　【００２５】
　以下に、本発明に関する実施例および比較例について説明する。
　【００２６】
　１．着色塗料（Ａ−１）の調製
水酸基含有アクリル樹脂（水酸基価１２０、酸価５、数平均分子１３０００）７５部、ブチルエ−テル化メラミン樹脂２５部（数平均分子量１０００），酸化チタン１００部およびカ−ボンブラック０．５部を有機溶剤（酢酸エチル／キシレン＝１／１　重量比）に混合分散し、固形分含有率５０％、粘度１３秒／フォ−ドカップ＃４／２０℃、隠蔽膜厚２５μｍの着色塗料（Ａ−１）を得た。
　【００２７】
　２．干渉塗料（Ｂ−１）の調製
水酸基含有アクリル樹脂（水酸基価１００、酸価６、数平均分子量１３０００）７５部、ブチルエ−テル化メラミン樹脂（数平均分子量１０００）２５部、被覆アルミ（注１）６部および被覆雲母（注２）３部を有機溶剤（酢酸エチル／キシレン＝１／１　重量比）に混合分散し、固形分含有率２５％、粘度１３秒／フォ−ドカップ＃４／２０℃、隠蔽膜厚１００μｍ以上のメタリック塗料（Ｂ−１）を得た。
　【００２８】
注１：被覆アルミ
　酸化アルミニウム粉末（Ａｌ２Ｏ３）の厚さは０．３μｍ、長手方向寸法は１８μｍで、この表面を被覆する金属酸化物として二酸化チタンを用い、その被覆厚さは０．４μｍである。
　【００２９】
注２：被覆雲母
　雲母粉末（Ａｌ２Ｏ３）の厚さは０．５μｍ、長手方向寸法は１８μｍで、この表面を被覆する金属酸化物として二酸化チタンを用い、その被覆厚さは０．４μｍである。
　【００３０】
３．干渉塗料（Ｂ−２）の調製（比較用）
　水酸基含有アクリル樹脂（水酸基価１００、酸価６、数平均分子量１３０００）７５部、ブチルエ−テル化メラミン樹脂（数平均分子量１０００）２５部、アルミニウム粉末（注３）　２部および被覆雲母（注２）　５部を有機溶剤（酢酸エチル／キシレン＝１／１　重量比）に混合分散し、固形分含有率２５％、粘度１３秒／フォ−ドカップ＃４／２０℃、隠蔽膜厚１００μｍ以上のメタリック塗料（Ｂ−１）を得た。
　【００３１】
注３：アルミニウム粉末
　アルミニウム粉末の厚さは０．１μｍ、長手方向寸法は１８μｍである。
　【００３２】
４．クリヤ塗料（Ｃ−１）
　水酸基含有アクリル樹脂（水酸基価８５、酸価３、数平均分子量１２０００）７５部およびブチルエ−テル化メラミン樹脂（数平均分子量１０００）２５部を有機溶剤（酢酸エチル／キシレン＝１／１　重量比）に混合分散し、固形分含有率４０％、粘度２０秒／フォ−ドカップ＃４／２０℃のクリヤ塗料（Ｃ−１）を得た。
　【００３３】
４．実施例１および比較例１
　上記着色塗料（Ａ−１）を、金属板（大きさ１００×８０×０．８ｍｍ）にカチオン電着塗料（「エレクロン９２００」、関西ペイント社製、商品名、エポキシ樹脂系）および中塗塗料（「ＥＳプライマ−ＴＰ３７」、関西ペイント社製、商品名、ポリエステル樹脂・メラミン樹脂系）を塗装し硬化させてなる被塗物に、エアスプレ−で塗装し、室温で５分放置後、干渉塗料（Ｂ−１）および（Ｂ−２）をエアスプレ−で塗装し、室温で５分放置後、クリヤ塗料（Ｃ−１）を塗装し、室温で５分放置後、１４０℃で３０分加熱して該３層塗膜を同時に硬化した。
　【００３４】
　これらの塗装工程および得られた塗膜の性能を表１に示した。
　【００３５】
　【表１】
　【００３６】
　試験方法はつぎのとおりである。
　【００３７】
　平滑性：目視判定。○は平滑性良好、△は平滑性やや劣る、×は平滑性著しく劣るを示す。
　【００３８】
　鮮映性：鮮映性測定機「ＰＧＤ−ＩＶ型」（発売元　日本色彩研究所）を用いて測定した。角度は５５°に固定して測定。数値が大きいほど鮮映性が良好である。
　【００３９】
　彩度：目視判定。○は彩度良好、△は彩度やや劣る、×は彩度著しく劣るを示す。
　【００４０】
　光輝性：目視判定。○は光輝性良好、△は光輝性やや劣る、×は光輝性著しく劣るを示す。